(57)【要約】      （修正有）【課題】超硬度な刃先部を有する刃物を提供する。【解決手段】基端に把持部との接続部を延設した刃物基体と、刃物基体の長手方向に沿った一側辺に刃先部を備えた刃物であって、Ｔｉでコーティングを施した粒径２０μｍ以下のダイアモンド粒子と、ダイアモンド粒子を２０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、成形品を焼結して得た焼結品と、焼結品の刃先部を研いだ鋭利な刃先を備える。【選択図】図１
0003174409.tif 000002
【実用新案登録請求の範囲】
【請求項１】
基端に把持部との接続部を延設した刃物基体と、該刃物基体の長手方向に沿った一側辺に刃先部を備えた刃物であって、Ｔｉでコーティングを施した粒径２０μｍ以下のダイアモンド粒子と、該ダイアモンド粒子を２０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、該成形品を焼結して得た焼結品と、該焼結品の刃先部を研いだ鋭利な刃先を備えた構造としたことを特徴とするダイアモンド粒子含有刃物。
【請求項２】
基端に把持部との接続部を延設した刃物基体と、該刃物基体の長手方向に沿った一側辺に刃先部を備えた刃物であって、Ｔｉでコーティングを施した粒径２０μｍ以下のダイアモンド粒子と、粒径１０μｍ以下のＶＣ（炭化ヴァナジウム）粒子と、前記ダイアモンド粒子を２０ｗｔ％以下と前記ＶＣ（炭化ヴァナジウム）粒子を３０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、該成形品を焼結して得た焼結品と、該焼結品の刃先部を研いだ鋭利な刃先を備えた構造としたことを特徴とするダイアモンド粒子含有刃物。
【請求項３】
基端に把持部との接続部を延設した刃物基体と、該刃物基体の長手方向に沿った一側辺に刃先部を備えた刃物であって、Ｔｉでコーティングを施した粒径２０μｍ以下のダイアモンド粒子と、粒径１０μｍ以下のＴｉＣ（炭化チタン）粒子と、前記ダイアモンド粒子を３０ｗｔ％以下と前記ＴｉＣ（炭化チタン）粒子を３０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、該成形品を焼結して得た焼結品と、該焼結品の刃先部を研いだ鋭利な刃先を備えた構造としたことを特徴とするダイアモンド粒子含有刃物。
【考案の詳細な説明】
【技術分野】
【０００１】
本考案は、ダイアモンド粒子を含有した刃物に関するものであり、更に詳細には、超硬物質であるダイヤモンドの粒子を含有させた手動利器である包丁、ナイフ、カッター、鋏等の刃物に関するものである。
【背景技術】
【０００２】
従来、この種のダイアモンド粒子を含有した刃物は既に開発されているが、主として、電動によって回転して切断をする産業用のカッターや、切削装置のカップホイール型の刃のようなものであり、手動利器である包丁、ナイフ、カッター、鋏等の刃物にダイアモンド粒子を含有させることは少なかった。
【０００３】
例えば、先に開示されているダイアモンド粒子を含有した刃物としては、粒径１００μｍ以下のダイヤモンド粒子を切断材とし、これをダイヤモンド粒子のマトリックス（媒体）としての純チタン粒子をなどとともに焼結した焼結物に刃付け加工を施してなる刃材（特許文献１参照）や、帯状の被切断材を剪断により切断するための刃物であって、半径方向に側面部と幅方向に外周面部とが形成され、側面部と外周面部との交線部を刃先とする略円盤形状の丸型刃物において、刃先の少なくとも側面部には、円周方向に亘って、ダイヤモンド粒子、又は、ボラゾン粒子がバインダー媒体と共にメッキ電着されていることを特徴とするもの（特許文献２参照）や、対抗する刃を一端で枢支し、他端に設けたトグル機構で対抗方向へ作動させるように構成したセメント板裁断器において、前記対抗する刃面に０．０７〜０．０８ｍｍの粒径のダイヤモンド粒子を均一に電着させたもの（特許文献３参照）等が開示されている。
【特許文献１】特開２００１−２５５８５号公報
【特許文献２】特開２００４−９１４６号公報
【特許文献３】実開平２−２９７０７号公報
【考案の開示】
【考案が解決しようとする課題】
【０００４】
然し乍ら、前述の開示されている特許文献１に記載のものでは、包丁等の手動利器に粒径１００μｍ以下のダイヤモンド粒子を純チタン粒子をなどとともに焼結した焼結物に刃付け加工を施したものではあるが、ダイヤモンド粒子の粒径１００μｍでは、刃先にザラザラ感があり、また、焼結させたダイヤモンド粒子と純チタン粒子とは異種材料であり、その接着性に課題を有しており、又、特許文献２に記載のものは、ダイヤモンド粒子をメッキ電着されているものではあるが、帯状の被切断材を切断するための丸形刃物であり、特許文献３に記載のものは、セメント板を裁断するもので、粒径が０．０７〜０．０８ｍｍのものであり、刃先のザラザラ感、接着性に課題を有しているものである。
【課題を解決するための手段】
【０００５】
本考案は前記課題に鑑み、鋭意研鑽の結果、これらの課題を解決するもので、基端に把持部との接続部を延設した刃物基体と、刃物基体の長手方向に沿った一側辺に刃先部を備えた刃物であって、Ｔｉでコーティングを施した粒径２０μｍ以下のダイアモンド粒子と、ダイアモンド粒子を２０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、成形品を焼結して得た焼結品と、焼結品の刃先部を研いだ鋭利な刃先を備えた構造としたものであり、更に、ダイアモンド粒子を２０ｗｔ％以下とＶＣ（炭化ヴァナジウム）粒子を３０ｗｔ％以下と残質量のＴｉ粉又はＴｉ合金粉とを混合させた刃先部成形品用粉体としたもので、更には、ダイアモンド粒子を２０ｗｔ％以下とＴｉＣ（炭化チタン）粒子を３０ｗｔ％以下と残質量のＴｉ粉又はＴｉ合金粉とを混合させた刃先部成形品用粉体としたものである。
【考案の効果】
【０００６】
本考案のダイアモンド粒子含有刃物は、Ｔｉでコーティングを施した粒径２０μｍ以下のダイアモンド粒子と、ダイアモンド粒子を２０ｗｔ％以下と残質量のＴｉ粉又はＴｉ合金粉と混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、成形品を焼結して得た焼結品と、焼結品の刃先部を研いだ鋭利な刃先を備えた構造としたもので、高価なダイヤモンド粒子は刃先部だけに含有さることから少量で廉価で提供でき、また、経年の使用により刃先の摩耗による切断能力の低下に対しては、研ぎ作業を施すことにより復活させることができ、また、ダイアモンド粒子をＴｉでコーティングを施してＴｉ粉又はＴｉ合金粉と混合させているために、異種物質であるダイアモンド粒子とＴｉ又はＴｉ合金との密着性も良好なものであり、加えて、ＶＣ（炭化ヴァナジウム）粒子又はＴｉＣ（炭化チタン）粒子を混合させたため超硬度な刃先部を形成されるもので、画期的で実用性の高い有効な考案である。
【考案を実施するための最良の形態】
【０００７】
以下、本考案のダイアモンド粒子含有刃物の実施の形態を図面によって具体的に説明すると、図１は本考案のダイアモンド粒子含有刃物の実施例の正面図であり、図２は本考案のダイアモンド粒子含有刃物の実施例のＡ−Ａ線断面図である。
【０００８】
本考案は、ダイアモンド粒子を含有した刃物に関するものであり、更に詳細には、超硬物質であるダイヤモンドを含有させた手動利器である包丁、ナイフ、カッター、鋏等の刃物に関するものであり、請求項１に記載のダイアモンド粒子含有刃物は、基端に把持部との接続部１ａを延設した刃物基体１と、該刃物基体１の長手方向に沿った一側辺に刃先部２を備えた刃物であって、Ｔｉでコーティングを施した粒径２０μｍ以下のダイアモンド粒子と、該ダイアモンド粒子を２０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、該成形品を焼結して得た焼結品と、該焼結品の刃先部２を研いだ鋭利な刃先を備えた構造としたことを特徴とするものである。
【０００９】
更に、請求項２に記載のダイアモンド粒子含有刃物は、基端に把持部との接続部１ａを延設した刃物基体１と、該刃物基体１の長手方向に沿った一側辺に刃先部２を備えた刃物であって、Ｔｉでコーティングを施した粒径２０μｍ以下のダイアモンド粒子と、粒径１０μｍ以下のＶＣ（炭化ヴァナジウム）粒子と、前記ダイアモンド粒子を２０ｗｔ％以下と前記ＶＣ（炭化ヴァナジウム）粒子を３０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、該成形品を焼結して得た焼結品と、該焼結品の刃先部２を研いだ鋭利な刃先を備えた構造としたことを特徴とするものである。
【００１０】
更には、請求項３に記載のダイアモンド粒子含有刃物は、基端に把持部との接続部１ａを延設した刃物基体１と、該刃物基体１の長手方向に沿った一側辺に刃先部２を備えた刃物であって、Ｔｉでコーティングを施した粒径２０μｍ以下のダイアモンド粒子と、粒径１０μｍ以下のＴｉＣ（炭化チタン）粒子と、前記ダイアモンド粒子を２０ｗｔ％以下と前記ＴｉＣ（炭化チタン）粒子を３０ｗｔ％以下と残質量のＴｉ粉又はＴｉ合金粉とを混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、該成形品を焼結して得た焼結品と、該焼結品の刃先部２を研いだ鋭利な刃先を備えた構造としたことを特徴とするものである。
【実施例】
【００１１】
即ち、本考案のダイアモンド粒子を含有した刃物は、手動利器である包丁、ナイフ、カッター、鋏等の刃物であり、刃物基体１は長さを有し、基端に把持部との接続部１ａを延設すると共に、長手方向に沿った一側辺に刃先部２を備えたものである。
【００１２】
そして、ダイアモンド粒子は、Ｔｉ（チタン）でコーティングを施した粒径２０μｍ以下のもので、粒径２０μｍ以下のものは刃物の使用感に違和感なく使用できるもので、粒径２０μｍ以上のものはざらつき感が生じて切れ味が悪くなるものである。
【００１３】
次に、刃先部成形品用粉体は、ダイアモンド粒子の特性である不錆性に好適に適合するＴｉ（チタン）でコーティングを実施した粒径が２０μｍ以下のものであり、該ダイアモンド粒子を質量２０ｗｔ％以下と、残質量のＴｉ粉又はＴｉ合金粉とを混合させたものであり、後述する刃先部２を形成するものである。
【００１４】
次いで、刃物基体成形品用粉体は、Ｔｉ粉又はＴｉ合金粉であり、後述する刃物基体１を形成するものである。
【００１５】
更に、成形品は、成形用金型を用いて形成するもので、成形用金型の刃物基部形成位置には刃物基部成形品用粉体を充填して、刃先部形成位置には刃先部成形品用粉体を充填して一体として加圧成形して得るものである。
【００１６】
更には、焼結品は、成形用金型で一体として加圧成形して得た成形品を、予め設定された高温で焼結して得るもので、刃物基部成形品用粉体と刃先部成形品用粉体との相違する２種類の粉体を一体として成形するものである。
【００１７】
そして、鋭利な刃先は、高温で焼結した焼結品の刃先部２を研いで形成するもので、図２の断面図に図示するように、厚み方向の全体にダイヤモンド粒子が存在するので、経年の使用による切れ味の衰えも繰り返し研ぎ作業を施すことで復活させることを可能とするものである。
【００１８】
加えて、本考案の次実施例のダイアモンド粒子含有刃物は、前述の実施例の刃先部成形品用粉体に加え、ＶＣ（炭化ヴァナジウム）粒子を加えたもので、Ｔｉでコーティングを施した粒径２０μｍ以下のダイアモンド粒子を２０ｗｔ％以下と、粒径１０μｍ以下のＶＣ（炭化ヴァナジウム）粒子を３０ｗｔ％以下と、総量で１００ｗｔ％とする残質量はＴｉ粉又はＴｉ合金粉とを混合させたものであり、ＶＣ（炭化ヴァナジウム）粒子を加えたことで超硬度と成るものである。
【００１９】
また、本考案の他の実施例のダイアモンド粒子含有刃物は、前述の実施例の刃先部成形品用粉体に加え、ＴｉＣ（炭化チタン）粒子を加えたもので、Ｔｉでコーティングを施した粒径２０μｍ以下のダイアモンド粒子を２０ｗｔ％以下と、粒径１０μｍ以下のＴｉＣ（炭化チタン）粒子を３０ｗｔ％以下と、総量で１００ｗｔ％とする残質量はＴｉ粉又はＴｉ合金粉とを混合させたものであり、ＴｉＣ（炭化チタン）はＶＣ（炭化ヴァナジウム）粒子と同様に超硬度と成るものである。
【産業上の利用可能性】
【００２０】
本考案は、Ｔｉでコーティングを施した粒径２０μｍ以下のダイアモンド粒子と、ダイアモンド粒子を２０ｗｔ％以下と残質量のＴｉ粉又はＴｉ合金粉と混合させた刃先部成形品用粉体と、Ｔｉ粉又はＴｉ合金粉の刃物基体成形品用粉体と、成形用金型の刃物基部形成位置に刃物基部成形品用粉体と刃先部形成位置に刃先部成形品用粉体とを充填し加圧成形して得た成形品と、成形品を焼結して得た焼結品と、焼結品の刃先部を研いだ鋭利な刃先を備えた構造としたもので、高価なダイヤモンド粒子は刃先部だけに含有さることから少量で廉価で提供でき、また、経年の使用により刃先の摩耗による切断能力の低下に対しては、研ぎ作業を施すことにより復活させることができ、また、ダイアモンド粒子をＴｉでコーティングを施してＴｉ粉又はＴｉ合金粉と混合させているために、異種物質であるダイアモンド粒子とＴｉ又はＴｉ合金との密着性も良好なものであり、加えて、ＶＣ（炭化ヴァナジウム）粒子又はＴｉＣ（炭化チタン）粒子を混合させたため超硬度な刃先部を形成させたダイアモンド粒子含有刃物を提供するものである。
【図面の簡単な説明】
【００２１】
【図１】図１は本考案のダイアモンド粒子含有刃物の実施例の正面図である。
【図２】図２は本考案のダイアモンド粒子含有刃物の実施例のＡ−Ａ線断面図である。
【符号の説明】
【００２２】
１      刃物基体
１ａ    接続部
２      刃先部
【図１】
0003174409.tif 000003
【図２】
0003174409.tif 000004